(57)【要約】  ３，３′−ジメチルビフェニル−４，４′−ジイソシアネート及び／又は３，３′−ジメチルビフェニル−４，４′−ジアミン由来の構造単位を、全イソシアネート及び／又は全ジアミン由来の構造単位に対して、合計で３０モル％以上含む（Ａ）ポリアミドイミド樹脂、（Ｂ）水、及び（Ｃ）有機溶剤を含有するポリアミドイミド樹脂組成物。【特許請求の範囲】
【請求項１】
３，３′−ジメチルビフェニル−４，４′−ジイソシアネート及び／又は３，３′−ジメチルビフェニル−４，４′−ジアミン由来の構造単位を、全イソシアネート及び／又は全ジアミン由来の構造単位に対して、合計で３０モル％以上含む（Ａ）ポリアミドイミド樹脂、（Ｂ）水、及び（Ｃ）有機溶剤を含有するポリアミドイミド樹脂組成物。
【請求項２】
（Ａ）ポリアミドイミド樹脂の数平均分子量が５，０００〜５０，０００である、請求項１記載のポリアミドイミド樹脂組成物。
【請求項３】
（Ａ）ポリアミドイミド樹脂のカルボキシル基と酸無水物基を開環させたカルボキシル基を合わせた酸価が１０〜８０ｍｇＫＯＨ／ｇである、請求項１又は２記載のポリアミドイミド樹脂組成物。
【請求項４】
（Ｂ）水の含有量が、（Ａ）ポリアミドイミド樹脂、（Ｂ）水、及び（Ｃ）有機溶剤の合計量に対し１０質量％以上である、請求項１〜３のいずれか一項記載のポリアミドイミド樹脂組成物。
【請求項５】
水蒸気に曝される表面を有する物品の、該表面への塗膜形成に用いられる、請求項１〜４のいずれか一項記載のポリアミドイミド樹脂組成物。
【請求項６】
物品が、調理家電、厨房器具、又はＯＡ機器である、請求項１〜５のいずれか一項記載のポリアミドイミド樹脂組成物。
【請求項７】
請求項１〜６のいずれか一項記載のポリアミドイミド樹脂組成物、及びフッ素樹脂を含有するフッ素塗料。
【請求項８】
請求項７記載のフッ素塗料により形成された塗膜を、少なくとも一部の表面に有する物品。
【請求項９】
調理家電、厨房器具又はＯＡ機器である、請求項８記載の物品。
【請求項１０】
請求項７記載のフッ素塗料により形成された塗膜を表面に有する炊飯器の釜。
【請求項１１】
請求項７記載のフッ素塗料により形成された塗膜を表面に有する圧力鍋。
【請求項１２】
請求項７記載のフッ素塗料により形成された塗膜を表面に有するＯＡ機器用ロール。
【請求項１３】
請求項１〜６のいずれか一項記載のポリアミド樹脂組成物の、フッ素塗料への応用。
【請求項１４】
請求項１〜６のいずれか一項記載のポリアミド樹脂組成物の、水蒸気に曝される表面を有する物品の、該表面への塗膜への応用。
【請求項１５】
請求項７記載のフッ素塗料の、物品の少なくとも一部の表面に形成される塗膜への応用。
【請求項１６】
請求項７記載のフッ素塗料の、水蒸気に曝される表面を有する物品の、該表面への塗膜への応用。
【発明の詳細な説明】
【技術分野】
【０００１】
本発明の実施形態は、ポリアミドイミド樹脂組成物、該樹脂組成物を用いた塗料、及びその利用に関する。
【背景技術】
【０００２】
ポリアミドイミド樹脂は、耐熱性、耐薬品性及び耐溶剤性に優れているため、各種の基材のコート剤として広く使用される。例えば、エナメル線用ワニス、耐熱塗料等として使用されている。
特許文献１には、透明性の高いポリアミドイミド樹脂が記載されている。【０００３】
また、近年、環境保全面、安全衛生面、経済性及び塗装作業性等の面から、有機溶媒に代わり媒体に水を使用する水性樹脂溶液が注目され、樹脂末端に残存するカルボキシル基に塩基性化合物を作用させるポリアミドイミド樹脂の水溶化方法が報告されており（特許文献２）、様々な用途に適用されている。
【先行技術文献】
【特許文献】
【０００４】
【特許文献１】特開２０１２−１９７３３９号公報
【特許文献２】特許第３４９１６２４号公報
【発明の概要】
【発明が解決しようとする課題】
【０００５】
上記水溶性ポリアミドイミド樹脂は、水により任意の濃度への希釈が可能であり、フッ素樹脂水分散液との混合性に優れ、また塗膜が耐熱性及び硬度に優れるという特徴を有することから、特に家電又は厨房器具向け塗料におけるフッ素樹脂バインダーとして有益である。【０００６】
この家電又は厨房器具向けの塗料は、非粘着性を発現するフッ素樹脂と、基材への密着性を発現するポリアミドイミド樹脂の混合系という塗料構成であり、塗膜の焼成時にフッ素樹脂を塗膜表面に配向させるために、フッ素樹脂が溶融する４００℃近辺での高温焼成が必要となる。
しかし、従来の水溶性ポリアミドイミド樹脂から得られた塗膜は、家電又は厨房器具に求められる基材との密着性及び耐スチーム性に劣るという問題があり、特に炊飯器や圧力鍋等のスチーム耐性が必要な用途には適用されていない。【０００７】
本発明の実施形態は、耐スチーム性等が求められる家電又は厨房器具への使用にも適した、密着性と耐スチーム性に優れた塗膜を形成可能なポリアミドイミド樹脂組成物、該ポリアミドイミド樹脂組成物を塗膜成分としてなる塗料、及びこの塗料から得られる塗膜を有する物品を提供することを課題とする。  
【課題を解決するための手段】
【０００８】
本発明の一実施形態は、３，３′−ジメチルビフェニル−４，４′−ジイソシアネート及び／又は３，３′−ジメチルビフェニル−４，４′−ジアミン由来の構造単位を、全イソシアネート及び／又は全ジアミン由来の構造単位に対して、合計で３０モル％以上含む（Ａ）ポリアミドイミド樹脂、（Ｂ）水、及び（Ｃ）有機溶剤を含有するポリアミドイミド樹脂組成物に関する。【０００９】
本発明の別の実施形態は、上記ポリアミドイミド樹脂組成物、及びフッ素樹脂を含有するフッ素塗料に関する。【００１０】
本発明の別の実施形態は、上記フッ素塗料により形成された塗膜を、少なくとも一部の表面に有する物品に関する。
本発明の別の実施形態は、上記フッ素塗料により形成された塗膜を表面に有する、炊飯器の釜、圧力鍋、及びＯＡ機器用ロールに関する。【００１１】
本発明の別の実施形態は、上記ポリアミド樹脂組成物の、フッ素塗料への応用に関する。
本発明の別の実施形態は、上記ポリアミド樹脂組成物の、水蒸気に曝される表面を有する物品の、該表面への塗膜への応用に関する。
本発明の別の実施形態は、上記フッ素塗料の、物品の少なくとも一部の表面に形成される塗膜への応用に関する。
本発明の別の実施形態は、上記フッ素塗料の、水蒸気に曝される表面を有する物品の、該表面への塗膜への応用に関する。
【発明の効果】
【００１２】
本発明の実施形態によれば、３，３′−ジメチルビフェニル構造単位を分子中に所定量含むポリアミドイミド樹脂を使用することにより、高温焼成後にも基材への密着性及び耐スチーム性に優れた塗膜を形成することができる。また、水系の塗料とすることで、ＶＯＣ削減に貢献することができる。
【発明を実施するための形態】
【００１３】
１．ポリアミドイミド樹脂組成物
本実施形態のポリアミドイミド樹脂組成物は、（Ａ）ポリアミドイミド樹脂、（Ｂ）水、及び（Ｃ）有機溶剤を含む、水系ポリアミドイミド樹脂組成物である。
＜（Ａ）ポリアミドイミド樹脂＞
（Ａ）成分のポリアミドイミド樹脂は、３，３′−ジメチルビフェニル−４，４′−ジイソシアネート及び／又は３，３′−ジメチルビフェニル−４，４′−ジアミン由来の構造単位を、全イソシアネート及び／又は全ジアミン由来の構造単位に対して、合計で３０モル％以上含む。
すなわち、ポリアミドイミド樹脂は、ジイソシアネート化合物及び／又はジアミン化合物と、酸成分としての三塩基酸無水物（又は三塩基酸クロライド）とを反応させて得られる樹脂であるところ、本実施形態のポリアミドイミド樹脂は、該樹脂を構成するモノマーとして、３，３′−ジメチルビフェニル−４，４′−ジイソシアネート及び／又は３，３′−ジメチルビフェニル−４，４′−ジアミンを、全ジイソシアネート及び／又は全ジアミン中に、３０モル％以上含むものである。
【００１４】
上記３，３′−ジメチルビフェニル構造を有するジイソシアネート及び／又はジアミンの合計量は、ジイソシアネート及び／又はジアミン中に、耐スチーム性をさらに向上させる観点から、４５モル％以上であることがより好ましく、５５モル％以上であることがさらに好ましく、６０モル％以上であることが一層好ましい。一方、この合計量は、（Ｂ）成分である水への溶解性を確保する観点から、８０モル％以下であることが好ましく、７０モル％以下であることがより好ましい。
３，３′−ジメチルビフェニル構造を有するジイソシアネート及び／又はジアミンとしては、作業環境を向上させる観点から、３，３′−ジメチルビフェニル−４，４′−ジイソシアネートを用いることが好ましい。
【００１５】
別の実施形態においては、３，３′−ジメチルビフェニル−４，４′−ジイソシアネート及び／又は３，３′−ジメチルビフェニル−４，４′−ジアミン由来の構造単位が、ポリアミドイミド樹脂の全構成単位に対して、合計で１５モル％以上含まれていることが好ましい。すなわち、該樹脂を構成するモノマーとして、３，３′−ジメチルビフェニル−４，４′−ジイソシアネート及び／又は３，３′−ジメチルビフェニル−４，４′−ジアミンを、酸成分であるカルボン酸も含めた全モノマー中に、１５モル％以上含むものである。
耐スチーム性と水への溶解性を確保する観点から、３，３′−ジメチルビフェニル−４，４′−ジイソシアネート及び／又は３，３′−ジメチルビフェニル−４，４′−ジアミン由来の構造単位は、樹脂中に２５モル％以上であることがより好ましく、３０モル％以上であることがさらに好ましく、一方、５０モル％以下であることが好ましく、４０モル％以下であることが一層好ましい。
【００１６】
３，３′−ジメチルビフェニル−４，４′−ジイソシアネート以外のジイソシアネート成分としては、４，４′−ジフェニルメタンジイソシアネート、キシリレンジイソシアネート、３，３′−ジフェニルメタンジイソシアネート、パラフェニレンジイソシアネート、ヘキサメチレンジイソシアネート、トリレンジイソシアネート、ナフタレンジイソシアネート、トリレンジイソシアレート、及びイソホロンジイソシアネート等が挙げられる。反応性の観点から、４，４′−ジフェニルメタンジイソシアネートを併用することが好ましい。
これらの併用可能なジイソシアネートは、いずれか一種類を用いてもよいし、複数種を組み合わせて用いてもよい。
【００１７】
なお、経日変化を避けるために必要な場合、ジイソシアネートとして、ブロック剤でイソシアネート基を安定化したブロック型イソシアネートを使用してもよい。ブロック剤としては、アルコール、フェノール、及びオキシム等があり、特に制限はない。
【００１８】
３，３′−ジメチルビフェニル−４，４′−ジアミン以外のジアミン化合物としては、４，４′−ジアミノジフェニルメタン、４，４′−ジアミノジフェニルエーテル、４，４′−ジアミノジフェニルスルホン、３，３′−ジアミノジフェニルスルホン、キシリレンジアミン、フェニレンジアミン、及びイソホロンジアミン等が挙げられる。これらも、単独で用いられるほか、複数種を任意の組み合わせで使用してもよい。
【００１９】
（Ａ）ポリアミドイミド樹脂の酸成分である三塩基酸無水物としては、トリメリット酸無水物が挙げられ、三塩基酸クロライドとしては、トリメリット酸無水物クロライド等が挙げられる。環境への負荷を軽減させる観点から、トリメリット酸無水物等を用いることが好ましい。
【００２０】
酸性分としては、上記の三塩基酸無水物（又は三塩基酸クロライド）の他に、ジカルボン酸、テトラカルボン酸二無水物等を、ポリアミドイミド樹脂の特性を損なわない範囲で用いることができる。
ジカルボン酸としては、テレフタル酸、イソフタル酸、アジピン酸、及びセバシン酸等が挙げられる。テトラカルボン酸二無水物としては、ピロメリット酸二無水物、ベンゾフェノンテトラカルボン酸二無水物、及びビフェニルテトラカルボン酸二無水物等が挙げられる。これらは、単独で用いられるほか、複数種を任意の組み合わせで使用してもよい。
三塩基酸以外のカルボン酸（ジカルボン酸とテトラカルボン酸）の総量は、ポリアミドイミド樹脂の特性を保つ観点から、全カルボン酸中に０〜３０モル％の範囲で使用されるのが好ましい。
【００２１】
ジイソシアネート及び／又はジアミンと酸成分（三塩基酸無水物又は三塩基酸無水物クロライドと必要に応じて使用するジカルボン酸及びテトラカルボン酸二無水物の合計量）の使用比率は、生成されるポリアミドイミド樹脂の分子量及び架橋度の観点から、酸成分の総量１．０モルに対してジイソシアネート化合物及び／又はジアミン化合物を０．８〜１．１モルとすることが好ましく、０．９５〜１．０８モルとすることがより好ましく、特に、１．０〜１．０８モルとすることが一層好ましい。
【００２２】
ポリアミドイミド樹脂は、上記のジイソシアネート及び／又はジアミンと、上記の酸成分とを、極性溶媒中で共重合させて得られる。
重合に使用される極性溶媒としては、Ｎ−メチル−２−ピロリドン、Ｎ−ホルミルモルフォリン、Ｎ−アセチルモルフォリン、Ｎ，Ｎ′−ジメチルエチレンウレア、Ｎ，Ｎ−ジメチルアセトアミド又はＮ，Ｎ−ジメチルホルムアミド、及びγ―ブチロラクトン等を用いることができる。
溶解性の観点から、一般的にＮ−メチル−２−ピロリドンが用いられるが、作業環境や安全管理の容易性の観点から、Ｎ−ホルミルモルフォリンを用いることが好ましい。
【００２３】
溶媒の使用量に特に制限はないが、ジイソシアネート成分又はジアミン成分と酸成分の総量１００質量部に対して５０〜５００質量部とすることが、得られる樹脂の溶解性の観点から好ましい。
ポリアミドイミド樹脂の合成条件は多様であり、特に特定はされないが、通常、８０〜１８０℃の温度で行われ、空気中の水分の影響を低減するため、窒素等の雰囲気下で行うことが好ましい。
【００２４】
ポリアミドイミド樹脂は、その数平均分子量が、塗膜の強度を確保する観点から５，０００以上であることが好ましく、１０，０００以上であることがより好ましく、１５，０００以上であることが一層好ましい。一方、水への溶解性を確保するために、その数平均分子量は５０，０００以下であることが好ましく、３０，０００以下であることがより好ましく、２５，０００以下であることが一層好ましい。
【００２５】
ポリアミドイミド樹脂の数平均分子量は、樹脂合成時にサンプルリングして、ゲルパーミエーションクロマトグラフ（ＧＰＣ）により、標準ポリスチレンの検量線を用いて測定し、目的とする数平均分子量になるまで合成を継続することにより、上記範囲に管理することができる。
【００２６】
ポリアミドイミド樹脂は、樹脂中のカルボキシル基と酸無水物基を開環させたカルボキシル基を合わせた酸価が１５〜８０ｍｇＫＯＨ／ｇであることが好ましい。この酸価が１５ｍｇＫＯＨ／ｇ以上であると、後述する塩基性化合物と反応するカルボキシル基が十分となり、樹脂の水溶化が容易になる傾向にある。また、酸価が８０ｍｇＫＯＨ／ｇ以下であると、最終的に得られるポリアミドイミド樹脂組成物が、経日によりゲル化しにくくなる傾向にある。これらの観点から、カルボキシル基及び酸無水物基を開環させたカルボキシル基を合わせた酸価が、２５ｍｇＫＯＨ／ｇ以上であることがより好ましく、６０ｍｇＫＯＨ／ｇ以下であることがより好ましく、４５ｍｇＫＯＨ／ｇ以下であることが一層好ましい。
【００２７】
上記酸価は、以下の方法で得ることができる。まず、ポリアミドイミド樹脂組成物を約０．５ｇ採取し、これに１，４−ジアザビシクロ［２，２，２］オクタンを約０．１５ｇ加え、さらにＮ−メチル−２−ピロリドン約６０ｇとイオン交換水約１ｍｌを加え、ポリアミドイミド樹脂が完全に溶解するまで攪拌する。これを、０．０５モル／Ｌのエタノール性水酸化カリウム溶液を使用して電位差滴定装置で滴定し、ポリアミドイミド樹脂中の、カルボキシル基及び酸無水物基を開環させたカルボキシル基を合わせた酸価を得る。
【００２８】
ポリアミドイミド樹脂は、例えば次の手順で製造することができる。
（１）酸成分、及びジイソシアネート成分及び／又はジアミン成分を一度に使用し、反応させてポリアミドイミド樹脂を合成する方法。
（２）酸成分と、ジイソシアネート成分及び／又はジアミン成分の過剰量とを反応させて、末端にイソシアネート基又はアミノ基を有するアミドイミドオリゴマーを合成した後、酸成分を追加して末端のイソシアネート基及び／又はアミノ基と反応させてポリアミドイミド樹脂を合成する方法。
（３）酸成分の過剰量と、ジイソシアネート成分及び／又はジアミン成分を反応させて、末端に酸又は酸無水物基を有するアミドイミドオリゴマーを合成した後、ジイソシアネート成分及び／又はジアミン成分を追加して末端の酸又は酸無水物基と反応させてポリアミドイミド樹脂を合成する方法。
【００２９】
＜（Ｂ）水＞
ポリアミドイミド樹脂組成物に含まれる（Ｂ）成分の水としては、イオン交換水が好ましく用いられる。（Ｂ）成分の配合量は、ポリアミドイミド樹脂の水への溶解性を向上させる観点から、上記（Ａ）成分と（Ｂ）成分と（Ｃ）有機溶剤の合計量中に（Ｂ）成分が１０質量％以上であることが好ましく、１５質量％以上であることがより好ましく、２５質量％以上であることがより好ましい。
【００３０】
本実施形態のポリアミドイミド樹脂組成物は、水を含有するため、水系、溶剤系のいずれの材料とも容易に混合することができ、様々な用途、例えば、水系塗料、及び溶剤系塗料等の成分として好ましく使用することができる。
また、塗膜形成の際に系外に揮発する有機溶剤量を、相対的に低減することができる、との効果も奏される。
【００３１】
＜（Ｃ）有機溶剤＞
ポリアミドイミド樹脂組成物は、（Ｃ）成分の有機溶剤を含む。有機溶剤は、貯蔵安定性等の観点から、水と混和して半透明又は透明の溶液を形成するものが好ましく、例えば、上記のポリアミドイミド樹脂合成に用いられる極性溶媒から選ばれる１種または２種以上を使用することができる。
有機溶剤は、溶解性の観点から、（Ａ）成分１００質量部に対し、８０〜２００質量部であることが好ましく、１００質量部〜１５０質量部であることがより好ましい。
【００３２】
この有機溶剤は、ポリアミドイミド樹脂の製造に使用された溶媒をそのまま使用してもよいし、合成溶剤とは別の溶剤を追加してもよい。つまり、樹脂組成物の合成に際し、ポリアミドイミド樹脂の合成により得られたポリアミドイミド樹脂溶液を、そのまま使用することができる。
合成溶剤以外の別の溶剤としては、アニソール、ジエチルエーテル、エチレングリコール等のエーテル化合物；アセトフェノン、メチルエチルケトン、メチルイソブチルケトン等のケトン化合物；エタノール、２−プロパノール等のアルコール類が挙げられる。
【００３３】
ポリアミドイミド樹脂組成物中の各成分の割合に関しては、（Ａ）ポリアミドイミド樹脂の含有量は１０〜４０質量％程度であることが好ましく、（Ｂ）水の含有量は２０〜８０質量％程度であることが好ましく、（Ｃ）有機溶剤の含有量は１０〜４０質量％程度であることが好ましい。
【００３４】
＜その他の成分＞
本実施形態において、（Ａ）ポリアミドイミド樹脂の（Ｂ）水への溶解性を高めるために、塩基性化合物を添加することが好ましい。塩基性化合物は、ポリアミドイミド樹脂に含まれるカルボキシル基と反応して塩を形成することで、樹脂の溶解性を高めることができる。
この塩基性化合物としては、
トリエチルアミン、トリブチルアミン、Ｎ，Ｎ−ジメチルシクロヘキシルアミン、Ｎ，Ｎ−ジメチルベンジルアミン、トリエチレンジアミン、Ｎ−メチルモルフォリン、Ｎ，Ｎ，Ｎ′，Ｎ′−テトラメチルエチレンジアミン、Ｎ，Ｎ，Ｎ′，Ｎ″，Ｎ″−ペンタメチルジエチレントリアミン、Ｎ，Ｎ′，Ｎ′−トリメチルアミノエチルピペラジン、ジエチルアミン、ジイソプロピルアミン、ジブチルアミン、エチルアミン、イソプロピルアミン、ブチルアミン等のアルキルアミン類；
モノエタノールアミン、ジエタノールアミン、トリエタノールアミン、ジプロパノールアミン、トリプロパノールアミン、Ｎ−エチルエタノールアミン、Ｎ，Ｎ−ジメチルエタノールアミン、Ｎ，Ｎ−ジエチルエタノールアミン、シクロヘキサノールアミン、Ｎ−メチルシクロヘキサノールアミン、Ｎ−ベンジルエタノールアミン等のアルカノールアミン類；
が適している。上記の塩基性化合物以外に、例えば水酸化ナトリウム、及び水酸化カリウム等のアルカリ金属水酸化物（苛性アルカリ）又はアンモニア水等を併用してもよい。
【００３５】
塩基性化合物は、（Ａ）ポリアミドイミド樹脂中に含まれるカルボキシル基及び開環させた酸無水物基を合わせた酸価に対して、２．５〜１０当量用いることが好ましい。２．５当量以上用いることにより樹脂の水溶化が容易となり、１０当量以下であることにより塗膜の強度が向上する傾向にある。これらの観点から、カルボキシル基及び酸無水物基を開環させたカルボキシル基を合わせた酸価に対して、塩基性化合物の配合量を４〜８当量とすることがより好ましい。
【００３６】
ポリアミドイミド樹脂と塩基性化合物との塩形成は、水を含むポリアミドイミド樹脂組成物に塩基性化合物を添加してもよいし、水を含まない、ポリアミドイミド樹脂の有機溶剤溶液に塩基性化合物を添加した後に、水を加えてもよい。塩を形成させる温度は、０℃〜２００℃であることが好ましく、４０℃〜１３０℃の範囲であることが一層好ましい。
【００３７】
ポリアミドイミド樹脂組成物は、その使用目的等に応じて、さらにその他の任意の成分を含んでいてもよい。例えば、この樹脂組成物は塗料として好ましく使用できるため、塗料として使用するときには、必要に応じて、顔料、充填材、消泡剤、防腐剤、及び界面活性剤等の任意成分を添加してもよい。
【００３８】
本実施形態のポリアミドイミド樹脂組成物から得られる塗膜は、高温焼成後も基材への密着性に優れ、耐スチーム性にも優れており、また、この樹脂組成物は、フッ素樹脂水分散液との混合性、塗膜の耐熱性及び硬度に優れるという特徴を有することから、家電又は厨房器具用塗料におけるフッ素樹脂バインダーとして好適である。したがって、上記（Ａ）成分のポリアミドイミド樹脂は、フッ素樹脂が混合された塗料の塗膜形成成分として好ましく使用される。
また、本実施形態のポリアミドイミド樹脂組成物は、耐スチーム性にも優れることから、水蒸気に曝される基材表面への塗膜形成に用いられることが好ましく、詳細は後述するが、家電又は厨房器具用のフッ素塗料に用いられることが特に好ましい。
【００３９】
そこで、本発明の一実施形態は、本実施形態のポリアミド樹脂組成物の、フッ素塗料への応用に関する。
また、本発明の別の一実施形態は、本実施形態のポリアミド樹脂組成物の、水蒸気に曝される表面を有する物品の、該表面への塗膜への応用に関する。
【００４０】
２．フッ素塗料
本実施形態の塗料は、上記ポリアミドイミド樹脂組成物にフッ素樹脂を配合してなるフッ素塗料であり、すなわち、（Ａ）ポリアミドイミド樹脂、（Ｂ）水、（Ｃ）有機溶剤、及びフッ素樹脂を含有する。このフッ素塗料は、家電又は厨房器具用塗料として用いられることが好ましい。
以下に、塗料の好ましい一実施形態としてのフッ素塗料について説明するが、フッ素樹脂の配合の有無を除き、下記の技術事項はフッ素塗料以外の塗料にも適用できる。
【００４１】
フッ素塗料に配合されるフッ素樹脂に求められる特性は、非粘着性、耐食性、耐熱性及び耐薬品性等である。フッ素樹脂の種類は、特に限定されないが、四フッ化エチレン樹脂、四フッ化エチレン−パーフルオロビニルエーテル共重合体、又は四フッ化エチレン−六フッ化プロピレン共重合体等を好ましく使用することができ、これらの複数種を組み合わせて使用してもよい。
フッ素樹脂の形態は、水分散液又は粉体のどちらでも使用可能であり、特に制約はない。
塗料中のフッ素樹脂の含有量に、特に制限はないが、高密着性及び非粘着性等のバランスの良い塗膜を得るためには、ポリアミドイミド樹脂１００質量部に対して５０〜８００質量部とすることが好ましく、１００〜５００質量部とすることがより好ましい。
【００４２】
上記（Ａ）成分のポリアミドイミド樹脂は、塗料の塗膜形成成分となり、フッ素樹脂のバインダー樹脂となる成分である。このポリアミドイミド樹脂として、複数種の上記（Ａ）成分を組み合わせて使用してもよいし、上記（Ａ）成分以外のポリアミドイミド樹脂を含んでいてもよい。
上記（Ａ）成分のポリアミドイミド樹脂は、その機能を十分に発揮させるために、塗料中に１０〜５０質量％含まれることが好ましい。
【００４３】
塗料には、必要に応じて、ポリエーテルスルホン樹脂（ＰＥＳ）、ポリイミド樹脂（ＰＩ）、ポリアミド樹脂、エポキシ化合物、イソシアネート化合物、メラミン化合物等を、単独で、又は混合して用いることができる。なかでも、エポキシ化合物、イソシアネート化合物、及びメラミン化合物は、塗膜の密着性をより向上させることができるために好ましい。
【００４４】
エポキシ化合物としては、例えば、ビスフェノールＡ型エポキシ樹脂、水添ビスフェノールＡ型エポキシ樹脂、ビスフェノールＦ型エポキシ樹脂、臭素化ビスフェノールＡ型エポキシ樹脂、フェノールノボラック型エポキシ樹脂、ｏ−クレゾールノボラック型エポキシ樹脂、可撓性エポキシ樹脂、多官能エポキシ樹脂、アミン型エポキシ樹脂、複素環含有エポキシ樹脂、脂環式エポキシ樹脂、ビスフェノールＳ型エポキシ樹脂、トリグリシジルイソシアヌレート、ビキシレノール型エポキシ樹脂、ビスフェノール型エポキシ樹脂等が挙げられ、これらを単独で使用してもよいし、複数種を組み合わせてもよい。
【００４５】
イソシアネート化合物としては、デュラネート等のヘキサメチレンジイソシアネートのポリイソシアネート、４，４′−ジフェニルメタンジイソシアネートから合成されるポリイソシアネート等が挙げられる。これらのポリイソシアネートの質量平均分子量は５００〜９０００であることが好ましく、より好ましくは１０００〜５０００である。
【００４６】
メラミン化合物としては、特に制限はないが、例えば、メラミンにホルムアルデヒド、パラホルムアルデヒド等を反応させたメチロール基含有化合物等が挙げられる。このメチロール基は、炭素原子数１〜６個のアルコールによりエーテル化されているものが好ましい。
【００４７】
塗料に添加されるエポキシ化合物、イソシアネート化合物、及びメラミン化合物の各配合量は、ポリアミドイミド樹脂１００質量部に対して、それぞれ、それらを配合することによる密着性向上効果を確保しつつポリアミドイミド樹脂の特性も十分に発揮させる観点から、例えば１〜４０質量部であることが好ましく、５〜３０質量部とすることがより好ましい。
【００４８】
塗料は、必要に応じ界面活性剤を含有していることが好ましい。界面活性剤としては、特に制限されるものではないが、塗膜を形成するための成分が均一に混合して、塗膜が乾燥するまで分離せず（分層を起こさず）、焼付け後に多くの残留物が残らないものが好ましい。
【００４９】
界面活性剤の含有量は、特に制限されるものではないが、均一な混合状態を保つために塗料中に０．０１質量％以上であることが好ましく、０．５質量％以上であることがより好ましい。一方、塗膜の焼付け時に炭化分が多く残留して成膜性に悪影響を与えることがないよう、界面活性剤の含有量は塗料中に１０質量％以下であることが好ましく、５質量％以下であることがより好ましい。
【００５０】
塗料は、塗膜の耐水性等を向上させるために、必要に応じて充填材を含有することが好ましい。
充填材の種類は、その耐水性や耐薬品性等を考慮し、塗膜の用途に応じて選択することができ、水に溶解しないものであることが好ましい。具体的には、充填材としては、金属粉、金属酸化物（酸化アルミ、酸化亜鉛、酸化スズ、酸化チタン等）、ガラスビーズ、ガラスフレーク、ガラス粒子、セラミックス、炭化珪素、酸化珪素、弗化カルシウム、カーボンブラック、グラフアイト、マイカ、及び硫酸バリウム等を挙げることができる。これらは、各々が単独で用いられるほか、複数種を組み合わせて使用してもよい。
【００５１】
本実施形態のフッ素塗料は、密着性及び耐スチーム性等に優れた塗膜を形成することができる。
そこで、本発明の一実施形態は、本実施形態のフッ素塗料の、物品の少なくとも一部の表面に形成される塗膜への応用に関する。
本発明の別の一実施形態は、本実施形態のフッ素塗料の、水蒸気に曝される表面を有する物品の、該表面への塗膜への応用に関する。
【００５２】
３．物品
本実施形態の物品は、上記本実施形態のフッ素塗料により形成された塗膜を、その物品の少なくとも一部の表面に有するものである。
物品の、塗膜が形成される表面は、水蒸気に曝される表面及び／又は高温に曝される表面であることが好ましい。したがって、物品は好ましくは、調理家電、厨房器具、又はＯＡ機器である。
【００５３】
さらに具体的には、厨房器具としては、鍋、圧力鍋、及びフライパン等の、沸騰水又は蒸気と接触する可能性のある器具が挙げられ、より詳細には、上記塗膜が内表面に形成された鍋、圧力鍋又はフライパン及びそれらの蓋等である。また、調理家電（キッチン家電）としては、炊飯器、ホットプレート、電気ケトル、電子レンジ、オーブンレンジ、及びガスレンジ等が挙げられ、より詳細には、上記塗膜が内表面に形成された炊飯器の内釜及び蓋、上記塗膜が庫内表面に形成された電子レンジ、上記塗膜が表面に形成されたガスレンジの天板等である。
ＯＡ機器は、コピー、及びプリンター等であり、より詳細には、上記塗膜を外表面に有するＯＡ機器用ロール（ヒートロール、加圧ロール）が挙げられる。
【００５４】
上記（Ａ）成分のポリアミドイミド樹脂を含む塗膜の形成方法は、特に限定されず、公知の塗装方法、例えばディッピング塗装、スプレー塗装、及び刷毛塗り等を採用できる。塗装方法に応じて、有機溶剤及び／又は水を添加して、適切な濃度に希釈することが好ましい。
希釈用の有機溶剤としては、ジメチルホルムアミド、ジメチルアセトアミド、ジメチルスルフォキシド、Ｎ−メチル−２−ピロリドン、及びＮ―ホルミルモルフォリン等の極性溶媒の他に、助溶媒として、ポリオール類、これらの低級アルキルエーテル化物、又はアセチル化物等を用いてもよい。例えば、エチレングリコール、ジエチレングリコール、トリエチレングリコール、テトラエチレングリコール、グリセリン、トリメチロールプロパン、イソプロピルアルコール、又はそれらのモノメチルエーテル化物、モノエチルエーテル、モノイソプロピルエーテル化物、モノブチルエーテル化物、ジメチルエーテル化物及びこれらのモノアセチル化物等が使用される。
【００５５】
塗料を塗布した後は、乾燥（予備乾燥）及び硬化（焼成）させて塗膜を形成する。乾燥及び硬化の条件は、特に限定されないが、フッ素塗料の場合は、塗膜の焼成時にフッ素樹脂を塗膜表面に配向させるために、フッ素樹脂が溶融する４００℃近辺での高温焼成を行うことが好ましく、温度は３３０℃〜４２０℃、時間は１０分〜３０分程度で行うことが好ましい。
焼成により、塗膜表面にフッ素樹脂が移動し、溶融して膜を形成する。
【００５６】
本実施形態によるポリアミドイミド樹脂組成物、このポリアミドイミド樹脂を塗膜成分としてなる塗料（フッ素塗料を含む）は、被塗物に塗布し硬化させることにより、従来に比べ、高温焼成後にも、基材への密着性及び耐スチーム性に優れる塗膜を形成することができる。したがって、家電又は厨房器具のように、表面の塗膜に耐煮沸性又は耐スチーム性、及び耐熱性が要求される様々な用途向けに、多大な有益性を有している。
加えて、このポリアミドイミド樹脂組成物は、水系の樹脂組成物であるため、環境への負荷を減らし、ＶＯＣ削減に貢献できる。
なお、ここまでフッ素塗料ないし塗料について詳述したが、本発明のポリアミドイミド樹脂組成物は、他の樹脂材料等と混合し、押出成型などの成型技術により成形品とすることもできる。
【実施例】
【００５７】
次に、本発明を実施例に基づき説明するが、本発明がこれらの実施例に限定されるものではなく、本発明の主旨に基づいたこれら以外の多くの実施態様を含むことは言うまでもない。【００５８】
＜実施例１＞
無水トリメリット酸７８５．５ｇ、４，４′−ジフェニルメタンジイソシアネート７００．７ｇ、３，３′−ジメチルビフェニル−４，４′−ジイソシアネート３１７．１ｇ、及びＮ−ホルミルモルフォリン１７８６．４ｇを、温度計、攪拌機、及び冷却管を備えたフラスコに入れ、乾燥させた窒素気流中で攪拌しながら３時間かけて徐々に昇温して、１４０℃まで上げた。反応により生ずる炭酸ガスの急激な発泡に注意しながら１４０℃を保持し、このまま６時間加熱を続けた後、反応を停止させ、ポリアミドイミド樹脂溶液を得た。【００５９】
このポリアミドイミド樹脂溶液の不揮発分（２００℃−２時間）は４７質量％であった。また、ポリアミドイミド樹脂の数平均分子量は２５，０００で、カルボキシル基及び酸無水物基を開環させたカルボキシル基を合わせた酸価は２５ｍｇＫＯＨ／ｇであった。
なお、樹脂の数平均分子量は、次の条件で測定した。
ＧＰＣ機種：日立  Ｌ６０００
検出器：日立  Ｌ４０００型ＵＶ
波長：２７０ｎｍ
データ処理機：ＡＴＴ  ８
カラム：Ｇｅｌｐａｃｋ  ＧＬ−Ｓ３００ＭＤＴ−５×２
カラムサイズ：８ｍｍφ×３００ｍｍ
溶媒：ＤＭＦ／ＴＨＦ＝１／１（リットル）＋リン酸０．０６Ｍ＋臭化リチウム０．０６Ｍ
試料濃度：５ｍｇ／１ｍｌ
注入量：５μｌ
圧力：４９ｋｇｆ／ｃｍ２（４．８×１０6Ｐａ）
流量：１．０ｍｌ／ｍｉｎ【００６０】
得られた上記ポリアミドイミド樹脂溶液３，２００ｇを、温度計、攪拌機、及び冷却管を備えたフラスコに入れ、乾燥させた窒素気流中で攪拌しながら徐々に昇温して、８０℃まで上げた。８０℃に達したところで、Ｎ，Ｎ−ジメチルエタノールアミンを４７８．０ｇ（８当量）添加し、８０℃に保ちながら十分に攪拌した後、攪拌しながら徐々にイオン交換水を加えた。最終的にイオン交換水が１５８１．７ｇ（組成物中に３０質量％）となるまで加えて、透明で均一なポリアミドイミド樹脂組成物を得た。【００６１】
＜実施例２＞
無水トリメリット酸４８０．３ｇ、４，４′−ジフェニルメタンジイソシアネート２５０．３ｇ、３，３′−ジメチルビフェニル−４，４′−ジイソシアネート３９６．４ｇ、及びＮ−ホルミルモルフォリン１３７７．４ｇを、温度計、攪拌機、及び冷却管を備えたフラスコに入れ、乾燥させた窒素気流中で攪拌しながら１時間かけて徐々に昇温して、１２０℃まで上げた。反応により生ずる炭酸ガスの急激な発泡に注意しながら徐々に昇温して１４０℃まで上げ、加熱開始から４時間加熱を続けた後、反応を停止させ、ポリアミドイミド樹脂溶液を得た。【００６２】
このポリアミドイミド樹脂溶液の不揮発分（２００℃−２時間）は４３質量％であった。また、ポリアミドイミド樹脂の数平均分子量は１５，０００で、カルボキシル基及び酸無水物基を開環させたカルボキシル基を合わせた酸価は４０ｍｇＫＯＨ／ｇであった。【００６３】
上記得られたポリアミドイミド樹脂溶液２，０００ｇを、温度計、攪拌機、及び冷却管を備えたフラスコに入れ、乾燥させた窒素気流中で攪拌しながら徐々に昇温して、６０℃まで上げた。６０℃に達したところで、Ｎ，Ｎ−ジメチルエタノールアミンを２４６．０ｇ（４当量）添加し、６０℃に保ちながら十分に攪拌した後、攪拌しながら徐々にイオン交換水を加えた。最終的にイオン交換水が７７１．６ｇ（組成物中に２５質量％）となるまで加えて、透明で均一なポリアミドイミド樹脂組成物を得た。【００６４】
＜実施例３＞
無水トリメリット酸３０７．４ｇ、４，４′−ジフェニルメタンジイソシアネート１６０．２ｇ、３，３′−ジメチルビフェニル−４，４′−ジイソシアネート２５３．７ｇ、及びＮ−メチル−２−ピロリドン７８１．４ｇを、温度計、攪拌機、及び冷却管を備えたフラスコに入れ、乾燥させた窒素気流中で攪拌しながら２時間かけて徐々に昇温して、１００℃まで上げた。反応により生ずる炭酸ガスの急激な発泡に注意しながら１００℃を保持し、このまま６時間加熱を続けた後、反応を停止させ、ポリアミドイミド樹脂溶液を得た。【００６５】
このポリアミドイミド樹脂溶液の不揮発分（２００℃−２時間）は４５質量％であった。また、ポリアミドイミド樹脂の数平均分子量は１５，０００で、カルボキシル基及び酸無水物基を合わせた酸価は４０ｍｇＫＯＨ／ｇであった。【００６６】
上記得られたポリアミドイミド樹脂溶液１，２００ｇを、温度計、攪拌機、及び冷却管を備えたフラスコに入れ、乾燥させた窒素気流中で攪拌しながら徐々に昇温して、７０℃まで上げた。７０℃に達したところで、Ｎ，Ｎ−ジメチルエタノールアミンを１５４．４ｇ（４当量）添加し、７０℃に保ちながら十分に攪拌した後、攪拌しながら徐々にイオン交換水を加えた。最終的にイオン交換水が４４５．５ｇ（組成物中に２５質量％）となるまで加えて、透明で均一なポリアミドイミド樹脂組成物を得た。【００６７】
＜比較例１＞
無水トリメリット酸１１０６．２ｇ、４，４−ジフェニルメタンジイソシアネート１４５５．８ｇ、及びＮ−メチル−２−ピロリドン２５６２．０ｇを、温度計、攪拌機、及び冷却管を備えたフラスコに入れ、乾燥させた窒素気流中で攪拌しながら２時間かけて徐々に昇温して、１３０℃まで上げた。反応により生ずる炭酸ガスの急激な発泡に注意しながら１３０℃を保持し、このまま４時間加熱を続けた後、反応を停止させ、ポリアミドイミド樹脂溶液を得た。【００６８】
このポリアミドイミド樹脂溶液の不揮発分（２００℃−２時間）は５０質量％であった。また、ポリアミドイミド樹脂の数平均分子量は１５，０００で、カルボキシル基及び酸無水物基を開環させたカルボキシル基を合わせた酸価は４０ｍｇＫＯＨ／ｇであった。【００６９】
上記得られたポリアミドイミド樹脂溶液２，７００ｇを、温度計、攪拌機、及び冷却管を備えたフラスコに入れ、乾燥させた窒素気流中で攪拌しながら徐々に昇温して、５０℃まで上げた。５０℃に達したところで、Ｎ，Ｎ−ジメチルエタノールアミンを３４３．２ｇ（４当量）添加し、５０℃に保ちながら十分に攪拌した後、攪拌しながら徐々にイオン交換水を加えた。最終的にイオン交換水が１４８１．０ｇ（組成物中に３２質量％）となるまで加えて、透明で均一なポリアミドイミド樹脂組成物を得た。【００７０】
＜比較例２＞
無水トリメリット酸１４４．１ｇ、４，４′−ジフェニルメタンジイソシアネート１５９．５ｇ、３，３′−ジメチルビフェニル−４，４′−ジイソシアネート２９．７ｇ、及びＮ−メチル−２−ピロリドン３３３．４ｇを温度計、攪拌機、冷却管を備えたフラスコに入れ、乾燥させた窒素気流中で攪拌しながら２時間かけて徐々に昇温して、１００℃まで上げた。反応により生ずる炭酸ガスの急激な発泡に注意しながら徐々に昇温して１２０℃まで上げ、加熱開始から５時間加熱を続けた後反応を停止させ、ポリアミドイミド樹脂溶液を得た。【００７１】
このポリアミドイミド樹脂溶液の不揮発分（２００℃−２時間）は４８質量％であった。また、ポリアミドイミド樹脂の数平均分子量は１５，０００で、カルボキシル基及び酸無水物基を開環させたカルボキシル基を合わせた酸価は４０ｍｇＫＯＨ／ｇであった。【００７２】
上記得られたポリアミドイミド樹脂溶液５００ｇを、温度計、攪拌機、及び冷却管を備えたフラスコに入れ、乾燥させた窒素気流中で攪拌しながら徐々に昇温して、６０℃まで上げた。６０℃に達したところで、Ｎ，Ｎ−ジメチルエタノールアミンを６１．０ｇ（４当量）添加し、６０℃に保ちながら十分に攪拌した後、攪拌しながら徐々にイオン交換水を加えた。最終的にイオン交換水が２３９．０ｇ（組成物中に３０質量％）となるまで加えて、透明で均一なポリアミドイミド樹脂組成物を得た。【００７３】
＜塗膜の評価＞
上記実施例及び比較例で得られたポリアミドイミド樹脂組成物を、試験用塗料としてそれぞれアルミ基板（１×５０×１５０ｍｍ、（株）パルテック製）の上に塗布して、下記密着性及び耐スチーム性試験を行った。各々の試験方法は、次のとおりである。【００７４】
［密着性］
試験用塗料を塗布した上記基板を、８０℃で１０分間予備乾燥させた後、４００℃で１０分間焼成し、塗膜厚が、５ヶ所の平均値で１０μｍの塗膜を得た。この塗膜に切り込みを入れて、１ｍｍ四方のマスを１０×１０マス作製し、粘着テープ（ニチバン製）を用いて５回剥離を行い、残ったマス目の数を数えた。【００７５】
［耐スチーム性（４００℃焼成）］
試験用塗料を塗布した上記基板を、８０℃で１０分間予備乾燥させた後、４００℃で１０分間焼成し、塗膜厚が、５ヶ所の平均値で１０μｍの塗膜を得た。この塗膜付き基板を、オートクレーブ中に１２１℃―２ａｔｍ下で１００時間入れて、その後の密着性を前記と同様に評価した。【００７６】
［耐スチーム性（４２０℃焼成）］
試験用塗料を塗布した上記基板を、８０℃で１０分間予備乾燥させた後、４２０℃で１０分間焼成し、塗膜厚が、５ヶ所の平均値で１０μｍの塗膜を得た。この塗膜付き基板を、オートクレーブ中に、１２１℃―２ａｔｍ下で１００時間入れて、その後の密着性を前記と同様に評価した。
試験結果を表１に示す。表１中の「３，３′−ジメチルビフェニル−４，４′−ジイソシアネート成分量（％）」は、全イソシアネート成分中の含有量（モル％）を示し、原料使用量から計算した値である。【００７７】
【表１】
2016175099.tif 000002
【００７８】
表１に示されるとおり、実施例１〜３のポリアミドイミド樹脂組成物から作製された塗膜は、比較例１及び２のポリアミドイミド樹脂組成物から作製された塗膜と比較して、基材との密着性と耐スチーム性が大きく向上している。
これらの結果より、本実施形態の水系ポリアミドイミド樹脂組成物を用いることで、従来の水系ポリアミドイミド樹脂組成物と比較して、密着性及び耐スチーム性に優れた塗膜が得られることがわかる。
また、実施例及び比較例のポリアミドイミド樹脂組成物を使用してフッ素塗料を作成したところ、上述した評価結果と同傾向の評価結果を確認することができた。【００７９】
本願の開示は、２０１５年４月３０日に出願された特願２０１５−０９２８４４号に記載の主題と関連しており、それらのすべての開示内容は引用によりここに援用される。
既に述べられたもの以外に、本発明の新規かつ有利な特徴から外れることなく、上記の実施形態に様々な修正や変更を加えてもよいことに注意すべきである。したがって、そのような全ての修正や変更は、添付の請求の範囲に含まれることが意図されている。
【国際調査報告】
2016175099.tif 000003
2016175099.tif 000004
2016175099.tif 000005